(57)【要約】【課題】扱いが容易なマグネシウム燃料体等を提供する。【解決手段】マグネシウム燃料体１００は、マグネシウム薄板１０１と、セパレータ１０２と、電解液袋１０３と、電解液１０４と、を備える。セパレータ１０２はイオンを透過する透過フィルムを含み、マグネシウム薄板１０１を覆う。電解液袋１０３はセパレータ１０２に接続され、電解液１０４が封入されている。電解液袋１０３から流出した電解液１０４がマグネシウム薄板１０１とセパレータ１０２とを濡らすことが可能である。【選択図】図１
2018147552.tif 000002
【特許請求の範囲】
【請求項１】
マグネシウムを含むマグネシウム薄板と、
イオンを透過する透過フィルムを含み、前記マグネシウム薄板を覆うセパレータと、
前記セパレータに接続された電解液袋と、
前記電解液袋に封入された電解液と、を備え、
前記電解液袋から流出した前記電解液が前記マグネシウム薄板と前記セパレータとを濡らすことが可能である、
ことを特徴とするマグネシウム燃料体。
【請求項２】
前記セパレータは導電性フィルムを含む、
ことを特徴とする請求項１に記載のマグネシウム燃料体。
【請求項３】
前記マグネシウム薄板の表面上に亜鉛薄膜が形成される、
ことを特徴とする請求項１又は２に記載のマグネシウム燃料体。
【請求項４】
請求項１から３のいずれか１項に記載のマグネシウム燃料体と、
導電性を有する素材から形成され、酸素に電子を供給する正極と、
導電性を有する素材から形成される負極と、を備え、
前記正極と前記負極とに接するように前記マグネシウム燃料体を配置すると、前記電解液袋が圧迫されて前記電解液袋から前記電解液が流出し、前記マグネシウム薄板と前記セパレータとを濡らす、  
ことを特徴とするマグネシウム空気電池。
【請求項５】
請求項１から３のいずれか１項に記載のマグネシウム燃料体と、
導電性を有する素材から形成され、酸素に電子を供給する正極と、
導電性を有する素材から形成される負極と、
前記マグネシウム燃料体と前記正極とを隔離する絶縁シートと、を備え、
前記正極と、前記絶縁シートと、前記マグネシウム燃料体と、前記負極とが積み重なるように配置され、
前記絶縁シートを引き抜くと、前記正極と前記マグネシウム燃料体が接し、前記電解液袋が圧迫されて前記電解液袋から前記電解液が流出し、前記マグネシウム薄板と前記セパレータとを濡らす、
ことを特徴とするマグネシウム空気電池。
【請求項６】
請求項１から３のいずれか１項に記載のマグネシウム燃料体と、
導電性を有する素材から形成され、酸素に電子を供給する正極と、
導電性を有する素材から形成される負極と、
前記正極が設置される支持部と、
前記支持部と折り畳み可能に接続され、前記負極が設置される蓋部と、を備え、
前記支持部に設置された前記正極に接するように前記マグネシウム燃料体を配置し、前記マグネシウム燃料体と前記負極とが接するように前記蓋部を折り畳むと、前記電解液袋が圧迫されて前記電解液袋から前記電解液が流出し、前記マグネシウム薄板と前記セパレータとを濡らす、
ことを特徴とするマグネシウム空気電池。
【請求項７】
前記正極は炭素、金属、マンガン酸化物のうち少なくとも一つから形成される、
ことを特徴とする請求項４から６のいずれか１項に記載のマグネシウム空気電池。
【請求項８】
電子機器と電気的に接続されるコネクタをさらに備える、
ことを特徴とする請求項４から７のいずれか１項に記載のマグネシウム空気電池。
【請求項９】
請求項４から７のいずれか１項に記載のマグネシウム空気電池を備える、
ことを特徴とする電子機器。
【発明の詳細な説明】
【技術分野】
【０００１】
本発明は、マグネシウム燃料体、マグネシウム空気電池及び電子機器に関する。
【背景技術】
【０００２】
空気中の酸素を正極活物質とし、マグネシウムを負極活物質とするマグネシウム空気電池の一例として、特許文献１には、マグネシウム合金板を利用したマグネシウム空気電池が開示されている。特許文献１に記載のマグネシウム空気電池は、負極端子を取り付けたマグネシウム合金板に、電解液保持シートと、炭素繊維シートと、正極端子とを層状に巻き付けて構成されている。
【先行技術文献】
【特許文献】
【０００３】
【特許文献１】特開２０１１−１８１３８２号公報
【発明の概要】
【発明が解決しようとする課題】
【０００４】
引用文献１に記載のマグネシウム空気電池は、正極や負極がむき出しであったり、消耗する電解液やマグネシウムの交換が考慮されていなかったりするなど、実際の使用を考慮したものではない。マグネシウム空気電池の実用化のために、実際の使用を考慮し、容易に扱うことができるマグネシウム空気電池を実現することが望まれているが、これは未だ達成されていない。
【０００５】
本発明はかかる課題に鑑みてなされたものであって、扱いが容易なマグネシウム燃料体、そのマグネシウム燃料体を備えるマグネシウム空気電池、及びそのマグネシウム空気電池を備える電子機器、を提供することを目的とする。
【課題を解決するための手段】
【０００６】
上記目的を達成するため、本発明の第１の観点に係るマグネシウム燃料体は、
マグネシウムを含むマグネシウム薄板と、
イオンを透過する透過フィルムを含み、前記マグネシウム薄板を覆うセパレータと、
前記セパレータに接続された電解液袋と、
前記電解液袋に封入された電解液と、を備え、
前記電解液袋から流出した前記電解液が前記マグネシウム薄板と前記セパレータとを濡らすことが可能である、
ことを特徴とする。
【０００７】
前記セパレータは、導電性フィルム含んでもよい。
【０００８】
前記マグネシウム薄板の表面上に亜鉛薄膜が形成されてもよい。
【０００９】
本発明の第２の観点に係るマグネシウム空気電池は、
本発明の第１の観点に係るマグネシウム燃料体と、
導電性を有する素材から形成され、酸素に電子を供給する正極と、
導電性を有する素材から形成される負極と、を備え、
前記正極と前記負極とに接するように前記マグネシウム燃料体を配置すると、前記電解液袋が圧迫されて前記電解液袋から前記電解液が流出し、前記マグネシウム薄板と前記セパレータとを濡らす、  
ことを特徴とする。
【００１０】
本発明の第３の観点に係るマグネシウム空気電池は、
本発明の第１の観点に係るマグネシウム燃料体と、
導電性を有する素材から形成され、酸素に電子を供給する正極と、
導電性を有する素材から形成される負極と、
前記マグネシウム燃料体と前記正極とを隔離する絶縁シートと、を備え、
前記正極と、前記絶縁シートと、前記マグネシウム燃料体と、前記負極とが積み重なるように配置され、
前記絶縁シートを引き抜くと、前記正極と前記マグネシウム燃料体が接し、前記電解液袋が圧迫されて前記電解液袋から前記電解液が流出し、前記マグネシウム薄板と前記セパレータとを濡らす、
ことを特徴とする。
【００１１】
本発明の第４の観点に係るマグネシウム空気電池は、
本発明の第１の観点に係るマグネシウム燃料体と、
導電性を有する素材から形成され、酸素に電子を供給する正極と、
導電性を有する素材から形成される負極と、
前記正極が設置される支持部と、
前記支持部と折り畳み可能に接続され、前記負極が設置される蓋部と、を備え、
前記支持部に設置された前記正極に接するように前記マグネシウム燃料体を配置し、前記マグネシウム燃料体と前記負極とが接するように前記蓋部を折り畳むと、前記電解液袋が圧迫されて前記電解液袋から前記電解液が流出し、前記マグネシウム薄板と前記セパレータとを濡らす、
ことを特徴とする。
【００１２】
前記正極は炭素、金属、マンガン酸化物のうち少なくとも一つから形成されてもよい。
【００１３】
電子機器と電気的に接続されるコネクタをさらに備えてもよい。
【００１４】
本発明の第５の観点に係る電子機器は、
本発明の第２−第４の観点に係るマグネシウム空気電池を備える、
ことを特徴とする。
【発明の効果】
【００１５】
本発明によれば、扱いが容易なマグネシウム燃料体、そのマグネシウム燃料体を備えるマグネシウム空気電池、及びそのマグネシウム空気電池を備える電子機器、を提供できる。
【図面の簡単な説明】
【００１６】
【図１】実施形態１に係るマグネシウム燃料体の概略構成を示す（ａ）平面図及び（ｂ）側面図である。
【図２】実施形態２に係る携帯電話機の概略構成を示す側面図である。
【図３】実施形態２に係るマグネシウム空気電池及び携帯電話機の概略構成を示す断面図である。
【図４】実施形態３に係るマグネシウム空気電池の概略構成を示す斜視図である。
【図５】実施形態４に係るマグネシウム空気電池の（ａ）開いた状態及び（ｂ）閉じた状態の概略構成を示す斜視図である。
【発明を実施するための形態】
【００１７】
以下、本発明の実施形態に係るマグネシウム燃料体、マグネシウム空気電池、及び電子機器について図面を参照して説明する。
【００１８】
（実施形態１）
まず、マグネシウム燃料体１００の構成について説明する。図１は、マグネシウム燃料体１００の概略構成を示す（ａ）平面図及び（ｂ）側面図である。図１（ａ），（ｂ）に示すように、マグネシウム燃料体１００は、マグネシウム薄板１０１と、セパレータ１０２と、電解液袋１０３と、電解液１０４と、を備える。マグネシウム燃料体１００は、マグネシウム空気電池の燃料として機能する。
【００１９】
マグネシウム薄板１０１は、金属マグネシウムの薄板である。マグネシウム薄板１０１の大きさは、典型的には厚さが０．５ｍｍ、表面積が１８ｃｍ２程度であり、一般的な携帯電話機やスマートフォンの内部に配置することが可能なものである。マグネシウム薄板１０１は、セパレータ１０２に覆われている。
【００２０】
マグネシウム薄板１０１の表面には亜鉛の薄膜が形成されている。薄膜がない場合、空気中でマグネシウム薄板１０１の表面に絶縁体の酸化マグネシウムの被膜が形成され、酸化還元反応が阻害されてしまうことがある。表面に亜鉛の薄膜を形成すると、酸化亜鉛の被膜が形成された場合でも、酸化亜鉛は導体であるので、内部のマグネシウムの反応が阻害されることはない。
【００２１】
セパレータ１０２は、マグネシウム空気電池のセパレータとして機能する。セパレータ１０２は、酸化還元反応に必要なイオンを透過する透過フィルムを含み、透過フィルムとは例えば不織布、イオン交換樹脂等である。また、セパレータ１０２の一部は、導電性を有する素材、例えば導電性フィルム等から形成されている。セパレータ１０２は、マグネシウム空気電池から電流が取り出され、酸化還元反応が進行して水酸化マグネシウム、酸化マグネシウム等の生成物が生じても、生成物がセパレータ１０２の内部にとどまり、漏れ出さないように形成される。
【００２２】
電解液袋１０３は、セパレータ１０２に接続された、内部に電解液１０４が封入される袋である。電解液袋１０３とセパレータ１０２との接続部分は、他の部分と比べて薄かったり、電解液１０４が漏れ出さない程度の切れ込みが入っていたりして、破れやすいように形成されている。電解液袋１０３は、自身が圧迫されて破れやすい部分が破れることによって封入された電解液１０４が流出し、マグネシウム薄板１０１とセパレータ１０２とを濡らすことが可能なように形成される。
【００２３】
電解液１０４は、マグネシウム燃料体１００と正極との間のイオンの交換を可能にする電解液である。また、電解液１０４に含まれる水は、マグネシウム空気電池の正極で酸素が還元される反応に使われる。電解液１０４は、例えば塩化ナトリウム水溶液、ゲルであるが、これに限られるものではない。
【００２４】
マグネシウム燃料体１００は、消耗品であるマグネシウム薄板１０１と電解液１０４とを、セパレータ１０２と電解液袋１０３とで包んで構成されている。そのため、利用者が、マグネシウム空気電池の燃料として使用する際や、流通、販売する際における扱いが容易である。例えば、マグネシウム薄板１０１はセパレータ１０２に覆われているため、使用時や保管時にこすれてマグネシウム粉を生じたりすることがなく、取り扱いが容易かつ安全である。また、電解液１０４は電解液袋１０３に封入されているため、マグネシウム空気電池に液体を直接注いだりする必要がない。
【００２５】
また、マグネシウム燃料体１００は、上記のような構成により、酸化還元反応によって生じた生成物等がセパレータ１０２の内部にとどまるため、使い切った後の交換や回収が容易である。回収された反応後の生成物は、還元することでマグネシウム燃料体１００を製造する際の原料とすることができ、資源を効率よく利用することが可能となる。
【００２６】
このように、マグネシウム燃料体１００は、電子機器等の電源としてマグネシウム空気電池を用いる際に、容易に取り扱うことが可能である。
【００２７】
（実施形態２）
次に、マグネシウム燃料体１００を燃料として使用するマグネシウム空気電池について説明する。
【００２８】
図２は、携帯電話機５００の概略構成を示す側面図であり、図３は、携帯電話機５００及びマグネシウム空気電池２００の概略構成を示す、図２のＡ−Ａ’矢視断面図である。なお、図３においては、携帯電話機５００がその内部に備える基板等は省略されている。図３に示すように、マグネシウム空気電池２００は携帯電話機５００の内部に設置されている。マグネシウム空気電池２００は、マグネシウム燃料体１００と、正極２０１と、負極２０２と、を備える。
【００２９】
正極２０１は、導電性を有する素材で形成され、マグネシウム空気電池２００の正極活物質である空気中の酸素に電子を供給する。正極２０１は、セパレータ１０２のイオン透過する部分と接触する。正極２０１は、酸素を還元する反応を促進するため、表面積が大きく酸素を吸着しやすいことが望ましい。正極２０１を形成する素材としては、例えば炭素、金属、マンガン化合物、及びこれらを組み合わせたもの等が挙げられるが、これに限られるものではない。このうち炭素に関しては、活性炭、炭素粉末、炭素繊維、カーボンナノチューブ、カーボンフェルト等の形態を取りうる。
【００３０】
負極２０２は、導電性を有する素材で形成され、セパレータ１０２の導電性を有する部分と接触することで、マグネシウム燃料体１００に電気的に接続される。
【００３１】
マグネシウム燃料体１００の正極２０１と接する側のセパレータ１０２はイオンを透過する素材から形成されており、負極３０２と接する側のセパレータ１０２は導電性を有する素材から形成されている。
【００３２】
正極２０１と負極２０２とは、携帯電話機５００の内部の基板等に電気的に接続され、マグネシウム空気電池２００から取り出された電流をその基板等に供給する。
【００３３】
図２に示すように、携帯電話機５００の一つの側面には導入口５０１が形成され、導入口５０１は図３に示す携帯電話機５００の内部の空隙５０２につながっている。マグネシウム燃料体１００は、導入口５０１を通じて携帯電話機５００の内部のマグネシウム空気電池２００に挿入され、マグネシウム空気電池２００の燃料として機能する。空隙５０２は、挿入されたマグネシウム燃料体１００の電解液袋１０３が圧迫され、電解液１０４が流出されるように構成されている。また、起電力を生じて消耗したマグネシウム燃料体１００は、導入口５０１を通じて引き出され、交換される。
【００３４】
次に、マグネシウム燃料体１００を燃料として利用し、マグネシウム空気電池２００が起電力を生じる方法について説明する。
【００３５】
マグネシウム燃料体１００が、導入口５０１を通じて携帯電話機５００の内部のマグネシウム空気電池２００に挿入されると、電解液袋１０３が圧迫されて破れ、流出した電解液１０４がマグネシウム薄板１０１とセパレータ１０２とを濡らす。その上で、マグネシウム燃料体１００が、マグネシウム空気電池２００の正極２０１及び負極２０２と接触することで、酸化還元反応が開始され、起電力が生じる。
【００３６】
このように、携帯電話機５００の内部に構成されたマグネシウム空気電池２００にマグネシウム燃料体１００を挿入することで、マグネシウムを燃料として携帯電話機５００を稼働させることが可能になる。
【００３７】
反応が終わり、起電力が生じなくなったら（電池がなくなったら）、消耗したマグネシウム燃料体１００を取り出し、別のマグネシウム燃料体１００を挿入することで、継続して携帯電話機５００を稼働させることができる。また、取り出したマグネシウム燃料体１００を回収すれば、新たなマグネシウム燃料体１００を製造する際の原料として再利用することができる。
【００３８】
マグネシウム空気電池２００は、携帯電話機５００の内部に構成されているため、使用者がマグネシウム燃料体１００を挿入するだけで起電力を生じさせ、電源として使用することができ、取り扱いが容易である。
【００３９】
（実施形態３）
次に、マグネシウム燃料体１００を燃料として使用する他のマグネシウム空気電池について説明する。
【００４０】
図４は、マグネシウム空気電池３００の概略構成を示す斜視図である。図４に示すように、マグネシウム空気電池３００は、マグネシウム燃料体１００と、正極３０１と、負極３０２と、コネクタ３０３と、絶縁シート３０４と、を備える。
【００４１】
正極３０１及び負極３０２の構成は、実施形態２の正極２０１及び負極２０２とそれぞれ同様である。
【００４２】
正極３０１と、絶縁シート３０４と、マグネシウム燃料体１００と、負極３０２とは積み重なるように配置されている。マグネシウム燃料体１００の正極３０１と接する側のセパレータ１０２はイオンを透過する素材から形成されており、負極３０２と接する側のセパレータ１０２は導電性を有する素材から形成されている。
【００４３】
コネクタ３０３は、携帯電話機６００に電気的に接続されるコネクタである。コネクタ３０３は、携帯電話機６００のコネクタに接続可能なように構成されている。実際に接続され、起電力を生じることで、携帯電話機６００が内蔵する二次電池を充電する。
【００４４】
絶縁シート３０４は、マグネシウム燃料体１００と正極３０１とを絶縁するフィルムである。絶縁シート３０４は、例えばプラスチックフィルム、紙等で形成されている。絶縁シート３０４は、マグネシウム燃料体１００と正極３０１とを隔離し、酸化還元反応が起こらないようにする。絶縁シート３０４は、マグネシウム燃料体１００の電解液袋１０３と接続され、絶縁シート３０４を引くと電解液袋１０３が圧迫されて破れ、封入されていた電解液１０４が流出するように構成される。
【００４５】
次に、マグネシウム燃料体１００を燃料として利用し、マグネシウム空気電池３００が起電力を生じて、携帯電話機６００を充電する方法について説明する。
【００４６】
まず、コネクタ３０３を携帯電話機６００のコネクタに接続する。
【００４７】
次に、絶縁シート３０４を抜き取る。これによって、マグネシウム燃料体１００と正極３０１とが接触するとともに、電解液袋１０３が破れて電解液１０４が流出して酸化還元反応が起こり、マグネシウム空気電池３００が起電力を生じる。
【００４８】
そして、コネクタ３０３を通じて携帯電話機６００に電力が供給され、携帯電話機６００が充電される。
【００４９】
このように、コネクタ３０３を携帯電話機６００に接続して絶縁シート３０４を抜き取ることで、マグネシウムを燃料として携帯電話機６００を充電することが可能になる。
【００５０】
消耗したマグネシウム空気電池３００を回収すれば、正極３０１、負極３０２、コネクタ３０３はそのまま再使用することができ、マグネシウム燃料体１００は、新たなマグネシウム燃料体１００を製造する際の原料として再利用することができる。
【００５１】
マグネシウム空気電池３００は、マグネシウム燃料体１００と、正極３０１と負極３０２とを含む電極と、コネクタ３０３と、を備えているため、携帯電話機６００を充電するための電池として、使用、持ち運び、及び回収が容易である。また、絶縁シート３０４を抜き取ることで酸化還元反応が起こり、起電力を生じさせることができるため、簡易な操作によって使用することができるうえ、使用しないときの保管も容易である。
【００５２】
（実施形態４）
次に、マグネシウム燃料体１００を燃料として使用する他のマグネシウム空気電池について説明する。
【００５３】
図５は、マグネシウム空気電池４００の（ａ）開いた状態及び（ｂ）閉じた状態の概略構成を示す斜視図である。図５（ａ），（ｂ）に示すように、マグネシウム空気電池４００は、マグネシウム燃料体１００と、正極４０１と、負極４０２と、コネクタ４０３と、支持部４０４と、蓋部４０５と、を備える。
【００５４】
正極４０１及び負極４０２の構成は、実施形態２の正極２０１及び負極２０２とそれぞれ同様である。また、コネクタ４０３の構成は、実施形態３のコネクタ３０３と同様である。
【００５５】
マグネシウム燃料体１００の正極４０１と接する側のセパレータ１０２はイオンを透過する素材から形成されており、負極４０２と接する側のセパレータ１０２は導電性を有する素材から形成されている。
【００５６】
支持部４０４は、正極４０１が取り付けられ、正極４０１に接するように配置されるマグネシウム燃料体１００を支持する筐体である。支持部４０４は、少なくとも正極４０１及びマグネシウム燃料体１００と接触する箇所は絶縁性を有する素材で形成されており、例えば樹脂等で形成されている。
【００５７】
蓋部４０５は、支持部４０４に折り畳み可能に接続され、負極４０２が取り付けられた筐体である。支持部４０４を形成する素材は、蓋部４０５を形成する素材と同様のものから選ばれる。
【００５８】
支持部４０４と蓋部４０５とは、支持部４０４に取り付けられた正極４０１の上にマグネシウム燃料体１００を配置し、蓋部４０５を折り畳む（蓋を閉じる）と、マグネシウム燃料体１００が固定されるように構成される。また、蓋を閉じると、支持部４０４と蓋部４０５とによってマグネシウム燃料体１００の電解液袋１０３が圧迫されて破れ、封入されていた電解液１０４が流出するように構成される。
【００５９】
次に、マグネシウム燃料体１００を燃料として利用し、マグネシウム空気電池４００が起電力を生じて、携帯電話機６００を充電する方法について説明する。
【００６０】
まず、コネクタ４０３を携帯電話機６００のコネクタに接続する。
【００６１】
次に、支持部４０４に取り付けられた正極４０１の上にマグネシウム燃料体１００を配置し、蓋部４０５を閉じる。これによって、マグネシウム燃料体１００と正極４０１及び負極４０２とが接触するとともに、電解液袋１０３が破れて電解液１０４が流出して酸化還元反応が起こり、マグネシウム空気電池４００が起電力を生じる。
【００６２】
そして、コネクタ４０３を通じて携帯電話機６００に電力が供給され、携帯電話機６００が充電される。
【００６３】
このように、コネクタ４０３を携帯電話機６００に接続して、マグネシウム燃料体１００を支持部４０４と蓋部４０５とで挟むことで、マグネシウムを燃料として携帯電話機６００を充電することが可能になる。
【００６４】
反応が終わり、起電力が生じなくなったら、蓋部４０５を開放して（蓋を開いて）消耗したマグネシウム燃料体１００を取り出し、別のマグネシウム燃料体１００を配置して蓋を閉じることで、継続して携帯電話機６００を充電することができる。また、取り出したマグネシウム燃料体１００を回収すれば、新たなマグネシウム燃料体１００を製造する際の原料として再利用することができる。
【００６５】
マグネシウム空気電池４００は、マグネシウム燃料体１００と、正極４０１と負極４０２とを含む電極と、コネクタ４０３と、支持部４０４と蓋部４０５とを含む筐体と、を備えているため、携帯電話機６００を充電するための電池として、使用、持ち運び、及び回収が容易である。また、マグネシウム燃料体１００を支持部４０４と蓋部４０５とで挟むことで酸化還元反応が起こり、起電力を生じさせることができるため、簡易な操作によって使用することができるうえ、使用しないときの保管も容易である。
【００６６】
以上、本発明の実施形態について説明したが、本発明は上記の実施形態に限定されるものではない。
【００６７】
マグネシウム薄板１０１は金属マグネシウムの薄板であるとしたが、これに限られるものではない。例えば、マグネシウム燃料体１０１はマグネシウムイオンを溶出するものであればよく、マグネシウムを含む合金や、マグネシウム化合物から形成されていてもよい。
【００６８】
また、マグネシウム薄板１０１の表面に亜鉛の薄膜が形成されているとしたが、これに限られるものではない。例えば、マグネシウム薄板１０１の表面に他の金属の薄膜が形成されていてもよく、また、表面に金属の薄膜が形成されないマグネシウム薄板であってもよい。
【００６９】
また、電解液袋１０３は、自身が破れることによって封入された電解液１０４が流出するとしたが、これに限られるものではない。例えば、電解液袋１０３が開口とその開口を塞ぐ栓とを備え、電解液袋１０３が圧迫されることでその栓が開放され、開口から電解液１０４が流出してもよい。また、電解液袋１０３が弁を有する開口を備え、電解液袋１０３が圧迫されることで開口から弁を通って電解液１０４が流出してもよい。
【００７０】
また、電解液袋１０３は、内部に電解液１０４が封入される袋であるとしたが、これに限られるものではない。例えば、内部に電解液１０４が封入されるカプセル、マイクロカプセル等であってもよい。
【００７１】
また、電解液袋１０３は、マグネシウム薄板１０１の側面に位置するものとして説明したが、これに限られるものではない。例えば、正極２０１，３０１，４０１又は負極２０２，３０２，４０２と接するマグネシウム薄板１０１の表面（裏面）に位置していてもよい。このとき、電解液袋１０３はセパレータ１０２と同様の素材で形成されるか、電解液袋１０３がセパレータ１０２の内部に位置するように構成される。
【００７２】
また、実施形態２において、正極２０１と負極２０２とは、携帯電話機５００の内部の基板等に電気的に接続され、マグネシウム空気電池２００から取り出された電流をその基板等に供給するとしたが、これに限られるものではない。例えば、携帯電話機５００が備える二次電池等に接続され、この二次電池を充電するものであってもよい。
【００７３】
また、実施形態３において、マグネシウム空気電池３００は、マグネシウム燃料体１００、正極３０１、及び負極３０２をそれぞれ一つ備えるものとして説明したが、これに限られるものではない。例えば、マグネシウム燃料体１００、正極３０１、及び負極３０２をそれぞれ複数備え、これらを直列又は並列に接続したものであってもよい。このとき、絶縁シート３０４はそれぞれの正極とマグネシウム燃料体との間に挟まれることが望ましい。
【００７４】
また、実施形態３において、マグネシウム空気電池３００を回収するとしたが、これに限られるものではない。例えば、マグネシウム空気電池３００からマグネシウム燃料体１００を使用者が取り出すことができる構成とし、マグネシウム燃料体１００を回収するようにしてもよい。
【００７５】
また、実施形態２−４において、マグネシウム空気電池２００，３００，４００は正極２０１，３０１，４０１と負極２０２，３０２，４０２と一つずつ備えるものとして説明したが、これに限られるものではない。例えば、二つの正極２０１，３０１，４０１を備え、マグネシウム燃料体１００を挟むように構成されていてもよい。このとき、負極２０２，３０２，４０２は正極２０１，３０１，４０１と短絡しないように取り付けられる。このように構成した場合、マグネシウム燃料体１００の両面で酸化還元反応が進行することになり、反応の効率を高めることができる。
【００７６】
さらに、例えば、ｎ個のマグネシウム燃料体１００と正極２０１，３０１，４０１と負極２０２，３０２，４０２とを備え、それらが直列又は並列に接続されていてもよい。このとき、面積を１／ｎとし、ｎ個を直列に接続すれば、面積と厚さとを変えずに電圧をｎ倍にすることができる。この方法は、昇圧回路を用いて電圧を上げる方法よりも高効率である。
【００７７】
また、実施形態２においてはマグネシウム空気電池２００が携帯電話機５００の内部に設置されるとし、実施形態３，４においてはマグネシウム空気電池３００，４００が、携帯電話機６００のコネクタに接続されるコネクタ３０３，３０４を備えるとしたが、これに限られるものではない。例えば、マグネシウム空気電池２００が携帯電話機５００のコネクタに接続されるコネクタを備えていてもよいし、マグネシウム空気電池３００，４００が携帯電話機６００の内部に設置されていてもよい。
【００７８】
また、マグネシウム空気電池が電源として用いられる対象を携帯電話機としたが、これに限られるものではない。例えば、スマートフォン、ＰＤＡ、電子辞書、携帯ゲーム機、デジタルカメラ、携帯音楽プレーヤ、ノートパソコン、ウェアラブル機器といった任意の電子機器を対象としてもよい。マグネシウム薄板１０１や正極２０１等の要素はそれぞれ厚さ０．５ｍｍ以下で形成されることも可能であり、マグネシウム空気電池は厚さ１ｍｍ程度で構成されうる。本願出願人は０．２−０．５Ａ／ｃｍ２の電流密度を実験で得ており、実施形態に係るマグネシウム空気電池は大出力と薄さとの両立を強く求められるウェアラブル機器に特に好適である。さらに、電気自動車のような電気で駆動する大型の装置を対象としてもよい。
【符号の説明】
【００７９】
１００  マグネシウム燃料体
１０１  マグネシウム薄板
１０２  セパレータ
１０３  電解液袋
１０４  電解液
２００，３００，４００  マグネシウム空気電池
２０１，３０１，４０１  正極
２０２，３０２，４０２  負極
３０３，４０３  コネクタ
３０４  絶縁シート
４０４  支持部
４０５  蓋部
５００，６００  携帯電話機
５０１  導入口
５０２  空隙
【図１】
2018147552.tif 000003
【図２】
2018147552.tif 000004
【図３】
2018147552.tif 000005
【図４】
2018147552.tif 000006
【図５】
2018147552.tif 000007